【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
（ａ）以下の特徴を有するプロピレンホモポリマー又は５モル％以下のＣ2−Ｃ20α−オレフィンの誘導単位を含むプロピレンコポリマーを５０質量％〜９０質量％；
（ｉ）３よりも大きな多分散性インデックス、
（ｉｉ）１ｄｇ／分よりも大きな２３０℃、２．１６ｋｇの荷重の下で測定されたメルトフローレート（ＭＦＲ）、
（ｉｉｉ）１％よりも多い２５℃でのキシレン溶解性画分（ＸＳＲＴ）、
（ｂ）以下の特徴を有するエチレンと、Ｃ4−Ｃ20αオレフィンの１種以上の誘導単位とのコポリマーを５〜２５質量％；
（ｉ）５０モル％より多く９２モル％より少ないエチレン誘導単位の含有量、
（ｉｉ）１．２ｄＬ／ｇより高くかつ６ｄＬ／ｇより低い極限粘度数（ＩＶ）、
（ｉｉｉ）０．８５０〜０．８９０ｇ／ｃｍ3の範囲の密度、及び
（ｉｖ）６２Ｊ／ｇ未満の溶融エンタルピーとして示される結晶性含有量
（ｃ）以下の特徴を有するプロピレンとエチレンとのコポリマーを５〜２５質量％；
（ｉ）５０モル％より多く９２モル％より少ないプロピレン誘導単位の含有量、
（ｉｉ）２ｄＬ／ｇより大きく６ｄＬ／ｇより小さい極限粘度数（ＩＶ）、
（ｉｉｉ）０．８５０〜０．８９０ｇ／ｃｍ3の範囲の密度、
（ｉｖ）生成物の反応性比ｒ１ｘｒ２の値が２未満、
（ｖ）４５Ｊ／ｇ未満の溶融エンタルピーとして示される結晶性含有量
を含み、成分（ｂ）と成分（ｂ）及び成分（ｃ）の合計の質量比とが０．５以上かつ０．９以下であることを特徴とするプロピレンポリマー組成物。
【請求項２】
成分（ａ）は、２，１レジオエラーが、３００ＭＨｚの装置で記録される13ＣＮＭＲスペクトルに検出されないことをさらに特徴とする請求項１に記載のプロピレンポリマー組成物。
【請求項３】
成分（ｂ）は、反応性比ｒ1×ｒ2の積の値が５未満であることをさらに特徴とする請求項１に記載のプロピレンポリマー組成物。
【請求項４】
成分（ａ）は５０〜８０質量％、成分（ｂ）は２５〜９質量％及び成分（ｃ）は２５〜１１質量％である請求項１に記載のプロピレンポリマー組成物。
【請求項５】
成分（ｂ）はＣ4−Ｃ20α−オレフィンの誘導単位を５モル％〜４０モル％含む請求項１に記載のプロピレンポリマー組成物。
【請求項６】
成分（ｂ）の極限粘度数（ＩＶ）は１．２５ｄＬ／ｇより高く３．０ｄＬ／ｇより低い請求項１に記載のプロピレンポリマー組成物。
【請求項７】
成分（ｂ）の溶融エンタルピーは５０Ｊ／ｇ未満である請求項１に記載のプロピレンポリマー組成物。
【請求項８】
成分（ｂ）は１−ブテン又は１−オクテンを含む請求項１に記載のプロピレンポリマー組成物。
【請求項９】
成分（ｃ）は、プロピレン誘導単位を５０〜８０モル％及びエチレン誘導単位を５０〜２０モル％含む請求項１に記載のプロピレンポリマー組成物。
【請求項１０】
成分（ｃ）の極限粘度数は２ｄＬ／ｇより高く４ｄＬ／ｇより低い請求項１に記載のプロピレンポリマー組成物。
【請求項１１】
成分（ｃ）の反応性比ｒ1×ｒ2の積の値が１．８未満である請求項１に記載のプロピレンポリマー組成物。
【請求項１２】
成分（ｃ）の溶融エンタルピーは３５Ｊ／ｇ未満である請求項１に記載のプロピレンポリマー組成物。
【請求項１３】
成分（ｂ）は、中央の金属とπ−結合している少なくとも１種のシクロペンタジエニル部分を有するメタロセン化合物の存在下、エチレンと１種以上のＣ2−Ｃ20αオレフィンの重合によって得られ、
成分（ｃ）は、中央金属にπ−結合された少なくとも１種のシクロペンタジエニル部分を有するメタロセン化合物の存在下、プロピレンとエチレンを重合することにより得られる請求項１に記載のプロピレンポリマー組成物。
【手続補正２】
【補正対象書類名】明細書
【補正対象項目名】０００５
【補正方法】変更
【補正の内容】
【０００５】
本発明の組成物の成分ｂ）は、以下の特徴、
（ｉ）５０モル％より多くかつ９２モル％より少ないエチレン誘導単位の含有量、
（ｉｉ）１．２ｄＬ／ｇより高くかつ６ｄＬ／ｇより低い極限粘度数（ＩＶ）、
（ｉｉｉ）０．８５０〜０．８９０ｇ／ｃｍ3の範囲の密度、及び
（ｉｖ）６２Ｊ／ｇ未満の溶融エンタルピーとして示される結晶性含有量、
を有する、エチレンと、Ｃ4−Ｃ20α−オレフィンの１種以上の誘導単位とのコポリマーである。
Ｃ4−Ｃ20α−オレフィンの誘導単位の含有量は、５〜４０モル％、より好ましくは１０〜３０モル％である。
極限粘度数（intrinsic viscosity）（ＩＶ）は、好ましくは１．２５ｄＬ／ｇより高くかつ３．０ｄＬ／ｇより低くより好ましくは、１．２８ｄＬ／ｇより高くかつ２．８ｄＬ／ｇより低い。
溶融エンタルピーは、好ましくは５０Ｊ／ｇより低く、より好ましくは３０Ｊ／ｇより低く、さらにより好ましくは２５Ｊ／ｇより低い。
好ましくは、成分ｂ）は、生成物の反応性比ｒ１ｘｒ２の値が、５より低く、好ましくは４より低く与えられる。
コモノマーとして使用され得るＣ2−Ｃ20α−オレフィンの例は、１−ブテン、１−ペンテン、４−メチル−１−ペンテン、１−ヘキセン、１−オクテン、４，６−ジメチル−１−ヘプテン、１−デセン、１−ドデセン、１−テトラデセン、１−ヘキサデセン、１−オクタデセン及び１−エイコセンである。好ましいコモノマーは、１−ブテン及び１−オクテンである。
反応性比ｒ1×ｒ2の積の値は、下式、
ｒ1×ｒ2＝４［ＥＥ］［ＯＯ］／［ＥＯ］2
（式中、［ＥＥ］と［ＯＯ］は、エチレンコポリマーにおいてそれぞれエチレン単位とα−オレフィン単位のモル画分を示し、［ＥＯ］は、エチレン／α−オレフィン数の割合であり、ダイアド（ｄｙａｄ）鎖の鎖の合計数を変える。）によって計算される。
ＥＥ、ＯＯ及びＯＥの値は、M. Kakugo, Y. Naito, K. Mizunuma, and Macromolecules 1982, 15, 1150-1152 and J. C. Randall JMS-REV. Macromol. Chem. Phys., C29 (2&3), 201-317 (1989)に従い３００ＭＨｚの装置で記録される13Ｃ−ＮＭＲスペクトルによって決定され得る。
これらのエチレンコポリマーは、中央金属とπ−結合している少なくとも１つのシクロペンタジエニル部分を有するメタロセン化合物の存在下、エチレンと１種以上のαオレフィンを重合することによって得られ得る。
【手続補正３】
【補正対象書類名】明細書
【補正対象項目名】０００６
【補正方法】変更
【補正の内容】
【０００６】
本発明の組成物の成分ｃ）は、以下の特徴、
（ｉ）５０モル％より多くかつ９２モル％より少ないプロピレン誘導単位の含有量、
（ｉｉ）２ｄＬ／ｇより大きく６ｄＬ／ｇより小さい極限粘度数（ＩＶ）、
（ｉｉｉ）０．８５０〜０．８９０ｇ／ｃｍ3の範囲の密度、
（ｉｖ）生成物の反応性比ｒ１ｘｒ２の値が２未満、
（ｖ）４５Ｊ／ｇ未満の溶融エンタルピーとして示される結晶性含有量、
を有するプロピレンとエチレンとのコポリマーである。
プロピレン誘導単位の含有量は、好ましくは、５０〜８０モル％、より好ましくは６０〜７５モル％である。
成分ｃ）のエチレン誘導単位の含有量は、５０モル％より低く、好ましくは、５０〜２０モル％、より好ましくは４０〜１５モル％の範囲である。
極限粘度数は、好ましくは２ｄＬ／ｇより高くかつ４ｄＬ／ｇより低く、より好ましくは２ｄＬ／ｇより高くかつ３ｄＬ／ｇより低い。
溶融エンタルピーは、好ましくは３５Ｊ／ｇより低く、より好ましくは３０Ｊ／ｇより低い。
反応性比ｒ1×ｒ2の積の値は、好ましくは１．８より低く、より好ましくは１．６より低い。
これらのプロピレン／エチレンコポリマーは、中央金属とπ−結合している少なくとも１つのシクロペンタジエニル部分を有するメタロセン化合物の存在下、プロピレンとエチレンを重合することによって得られ得る。
反応性比ｒ1×ｒ2の積の値は、下式、
ｒ1×ｒ2＝４［ＰＰ］［ＥＥ］／［ＰＥ］2
（式中、［ＰＰ］と［ＥＥ］は、プロピレン／エチレンコポリマーにおいてそれぞれプロピレン単位とエチレン単位のモル画分を示し、［ＰＥ］は、プロピレン／エチレン数の割合であり、ダイアド鎖の鎖の合計数を変える。）によって計算される。
［ＰＰ］、［ＥＥ］及び［ＰＥ］の値は、M. Kakugo, Y. Naito, K. Mizunuma, and Macromolecules 1982, 15, 1150-1152 and J. C. Randall JMS-REV. Macromol. Chem. Phys., C29 (2&3), 201-317 (1989)に従い３００ＭＨｚの装置で記録される13Ｃ−ＮＭＲスペクトルによって決定され得る。
エチレンコポリマー（成分ｂ）及び成分ｂと成分ｃ（プロピレンコポリマー）との合計の質量比が、０．５５〜０．８５、より好ましくは０．６０〜０．８０である。